(57)【要約】【課題】フェイスマスクを装着しているときに、肌から遊離した汚れが肌とフェイスマスクとの間に滞留することに起因して化粧液が肌に浸み込みにくくなることを防ぐことが可能なフェイスマスクを提供する。【解決手段】基材層１０と、コラーゲン含有ナノ繊維層２０とを備えることを特徴とするフェイスマスク１。コラーゲン含有ナノ繊維層２０は、コラーゲン含有ナノ繊維を含有する。コラーゲン含有ナノ繊維層２０が肌の細胞と似た構造を有するナノ繊維によって構成されていることから、フェイスマスク１を装着しているときに、肌から遊離した汚れをコラーゲン含有ナノ繊維層２０へ移動させることが可能となる。このため、肌から遊離した汚れが肌とフェイスマスク１との間に滞留することに起因して化粧液が肌に浸み込みにくくなることを防ぐことが可能となる。【選択図】図１
2014128523.tif 000002
【特許請求の範囲】
【請求項１】
基材層と、
コラーゲン含有ナノ繊維層とを備えることを特徴とするフェイスマスク。
【請求項２】
請求項１に記載のフェイスマスクにおいて、
前記コラーゲン含有ナノ繊維層は、コラーゲン含有ナノ繊維を含有することを特徴とするフェイスマスク。
【請求項３】
請求項２に記載のフェイスマスクにおいて、
前記コラーゲン含有ナノ繊維層は、前記コラーゲン含有ナノ繊維のみからなることを特徴とするフェイスマスク。
【請求項４】
請求項１に記載のフェイスマスクにおいて、
前記コラーゲン含有ナノ繊維層は、コラーゲンを含有しないナノ繊維からなるコラーゲン含浸前ナノ繊維層にコラーゲンを含浸させてなることを特徴とするフェイスマスク。
【請求項５】
請求項１〜４のいずれかに記載のフェイスマスクにおいて、
前記基材層は、前記コラーゲン含有ナノ繊維層を構成するナノ繊維とは異なるナノ繊維からなることを特徴とするフェイスマスク。
【請求項６】
請求項１〜５のいずれかに記載のフェイスマスクにおいて、
前記基材層は、親水性を有することを特徴とするフェイスマスク。
【請求項７】
請求項１〜５のいずれかに記載のフェイスマスクにおいて、
前記コラーゲン含有ナノ繊維層は、化粧液又は薬液を内包したカプセルを含有することを特徴とするフェイスマスク。
【請求項８】
請求項１〜５のいずれかに記載のフェイスマスクにおいて、
前記コラーゲン含有ナノ繊維層における前記基材層とは反対側の面に、装着前に前記コラーゲン含有ナノ繊維層から剥離される剥離層をさらに備え、
前記基材層は、撥油性を有し、
前記コラーゲン含有ナノ繊維層は、肌の表面から汚れを遊離させるためのオイルを含有することを特徴とするフェイスマスク。
【請求項９】
請求項１〜５のいずれかに記載のフェイスマスクにおいて、
前記基材層と前記コラーゲン含有ナノ繊維層との間に位置し、コラーゲンを含有しないコラーゲン非含有ナノ繊維層をさらに備えることを特徴とするフェイスマスク。
【請求項１０】
請求項９に記載のフェイスマスクにおいて、
前記基材層及び前記コラーゲン非含有ナノ繊維層は、親水性を有することを特徴とするフェイスマスク。
【請求項１１】
請求項９に記載のフェイスマスクにおいて、
前記コラーゲン含有ナノ繊維層は、化粧液又は薬液を内包したカプセルを含有することを特徴とするフェイスマスク。
【請求項１２】
請求項９に記載のフェイスマスクにおいて、
前記コラーゲン含有ナノ繊維層における前記コラーゲン非含有ナノ繊維層とは反対側の面に、装着前に前記コラーゲン含有ナノ繊維層から剥離される剥離層をさらに備え、
前記コラーゲン非含有ナノ繊維層は、撥油性を有するポリマーからなり、
前記コラーゲン含有ナノ繊維層は、肌の表面から汚れを遊離させるためのオイルを含有することを特徴とするフェイスマスク。
【請求項１３】
請求項１〜３のいずれかに記載のフェイスマスクを製造するフェイスマスクの製造方法であって、
基材層を準備する基材層準備工程と、
電界紡糸法によって、前記基材層における一方の面側にコラーゲン含有ナノ繊維層を形成するコラーゲン含有ナノ繊維層形成工程とをこの順序で含むことを特徴とするフェイスマスクの製造方法。
【請求項１４】
請求項４に記載のフェイスマスクを製造するフェイスマスクの製造方法であって、
基材層を準備する基材層準備工程と、
電界紡糸法によって、前記基材層における一方の面側にコラーゲンを含有しないコラーゲン含浸前ナノ繊維層を形成するコラーゲン含浸前ナノ繊維層形成工程と、
前記コラーゲン含浸前ナノ繊維層にコラーゲンを含浸させることによってコラーゲン含有ナノ繊維層を形成するコラーゲン含有ナノ繊維層形成工程とをこの順序で含むことを特徴とするフェイスマスクの製造方法。
【請求項１５】
請求項１３又は１４に記載のフェイスマスクの製造方法であって、
前記基材層準備工程においては、電界紡糸法によって、前記コラーゲン含有ナノ繊維層を構成するナノ繊維とは異なるナノ繊維からなる基材層を準備することを特徴とするフェイスマスクの製造方法。
【請求項１６】
請求項９に記載のフェイスマスクを製造するフェイスマスクの製造方法であって、
基材層を準備する基材層準備工程と、
電界紡糸法によって、前記基材層における一方の面側にコラーゲンを含有しないコラーゲン非含有ナノ繊維層を形成するコラーゲン非含有ナノ繊維層形成工程と、
電界紡糸法によって、前記コラーゲン非含有ナノ繊維層における前記基材層とは反対側の面にコラーゲン含有ナノ繊維層を形成するコラーゲン含有ナノ繊維層形成工程とをこの順序で含むことを特徴とするフェイスマスクの製造方法。
【発明の詳細な説明】
【技術分野】
【０００１】
本発明は、フェイスマスク及びフェイスマスクの製造方法に関する。
【背景技術】
【０００２】
従来、基材層９１０と繊維層９２０とを備えるフェイスマスク９００が知られている（例えば、特許文献１参照。）。
【０００３】
図１３は、従来のフェイスマスク９００について説明するために示す図である。
【０００４】
従来のフェイスマスク９００は、いわゆるピールオフタイプのフェイスマスクであり、肌に装着してから一定時間を経過した後にフェイスマスクを肌から引き離すことで肌の表面の汚れを除去する。従来のフェイスマスク９００において、繊維層９２０は、親水性を有し、化粧液が含有されている。従来のフェイスマスク９００においては、化粧液として、皮脂吸収用化粧液や角栓除去用化粧液を用いる。
【０００５】
従来のフェイスマスク９００によれば、化粧液として、皮脂吸収用化粧液や角栓除去用化粧液を用いるため、フェイスマスク９００を装着しているときに、肌の表面の汚れ（古くなった角質や皮脂、汚れ等）を肌から遊離させることが可能となる。その結果、当該汚れがフェイスマスク９００と肌との間に形成された化粧液の被膜に滞留し、フェイスマスク９００を肌から引き離す際に、フェイスマスク９００とともに化粧液の被膜ごと当該汚れを肌から取り除くことが可能となる。
【０００６】
また、従来のフェイスマスク９００によれば、基材層９１０を有するため、フェイスマスク９００を肌から引き離す際に、化粧液の被膜がちぎれて肌に残留することを防ぐことが可能となり、従って、被膜に滞留していた汚れが肌に残留することを防ぐことが可能となる。
【先行技術文献】
【特許文献】
【０００７】
【特許文献１】特許第３４９４３３４号公報
【発明の概要】
【発明が解決しようとする課題】
【０００８】
しかしながら、従来のフェイスマスク９００においては、フェイスマスク９００を装着しているときに、肌から遊離した汚れが肌とフェイスマスク９００との間に滞留することに起因して化粧液が肌に浸み込みにくくなるおそれがある。
【０００９】
そこで、本発明はこのような問題を解決するためになされたもので、フェイスマスクを装着しているときに、肌から遊離した汚れが肌とフェイスマスクとの間に滞留することに起因して化粧液が肌に浸み込みにくくなることを防ぐことが可能なフェイスマスクを提供することを目的とする。
【課題を解決するための手段】
【００１０】
［１］本発明のフェイスマスクは、基材層と、コラーゲン含有ナノ繊維層とを備えることを特徴とする。
【００１１】
本発明のフェイスマスクによれば、コラーゲン含有ナノ繊維層が肌の細胞と似た構造を有するナノ繊維によって構成されていることから、フェイスマスクを装着しているときに、肌から遊離した汚れをコラーゲン含有ナノ繊維層へ移動させることが可能となる。このため、肌から遊離した汚れが肌とフェイスマスクとの間に滞留することに起因して化粧液が肌に浸み込みにくくなることを防ぐことが可能となる。
【００１２】
また、本発明のフェイスマスクによれば、コラーゲン含有ナノ繊維層を備えるため、コラーゲン含有ナノ繊維層が肌の細胞と似た構造を有するナノ繊維によって構成され、かつ、保湿成分を有するとともに肌となじみやすいコラーゲンを含有することから、フェイスマスクを装着しているときに、肌の表面から遊離した汚れをコラーゲン含有ナノ繊維層へ移動させやすくなり、多くの汚れを肌から除去することが可能となる。
【００１３】
また、本発明のフェイスマスクによれば、コラーゲン含有ナノ繊維層が肌の細胞と似た構造を有するナノ繊維によって構成されているため、フェイスマスクを装着したときの肌触りがよい。
【００１４】
［２］本発明のフェイスマスクにおいては、前記コラーゲン含有ナノ繊維層は、コラーゲン含有ナノ繊維を含有することが好ましい。
【００１５】
このような構成とすることにより、コラーゲン含有ナノ繊維層が肌との接触面積が大きいコラーゲン含有ナノ繊維を含有するため、コラーゲン含有ナノ繊維を介して多量のコラーゲンを肌に浸み込ませることが可能となる。その結果、コラーゲンの持つ美容効果（保湿効果など）を十分に発揮させることが可能となる。
【００１６】
［３］本発明のフェイスマスクにおいては、前記コラーゲン含有ナノ繊維層は、前記コラーゲン含有ナノ繊維のみからなることが好ましい。
【００１７】
このような構成とすることにより、上記した効果をより一層発揮することが可能となる。
【００１８】
［４］本発明のフェイスマスクにおいては、前記コラーゲン含有ナノ繊維層は、コラーゲンを含有しないナノ繊維からなるコラーゲン含浸前ナノ繊維層にコラーゲンを含浸させてなることが好ましい。
【００１９】
このような構成とすることにより、肌と高い接触面積を有するナノ繊維からなるコラーゲン含浸前ナノ繊維層にコラーゲンを含浸させてなるため、コラーゲン含浸前ナノ繊維層に含浸させたコラーゲンを肌に浸み込ませやすくなる。その結果、コラーゲンの持つ美容効果（保湿効果など）を十分に発揮させることが可能となる。
【００２０】
また、このような構成とすることにより、コラーゲン含浸前ナノ繊維層が高い吸液性を有するナノ繊維からなるため、コラーゲン含浸前ナノ繊維層に多量のコラーゲンを含浸させることによって多量のコラーゲンを含有するコラーゲン含有ナノ繊維層を形成することが可能となる。その結果、多量のコラーゲンを肌に浸み込ませることが可能となる。
【００２１】
［５］本発明のフェイスマスクにおいては、前記基材層は、前記コラーゲン含有ナノ繊維層を構成するナノ繊維とは異なるナノ繊維からなることが好ましい。
【００２２】
このような構成とすることにより、基材層が肌の細胞と似た構造を有するナノ繊維からなるため、フェイスマスクを装着したときに、肌からコラーゲン含有ナノ繊維層へ遊離した汚れをさらに基材層へ移動させることが可能となる。このため、汚れが肌とフェイスマスクとの間に滞留することに起因して化粧液が肌に浸み込みにくくなることをより一層防ぐことが可能となる。
【００２３】
また、このような構成とすることにより、フェイスマスクを装着したときに、肌からコラーゲン含有ナノ繊維層へ遊離した汚れをさらに基材層へ移動させることが可能となる。このため、フェイスマスクを装着しているときに、肌の表面から遊離した汚れをフェイスマスクへより多く移動させることが可能となり、フェイスマスクを肌から引き離す際に、より多くの汚れを肌から除去することが可能となる。
【００２４】
［６］本発明のフェイスマスクにおいては、前記基材層は、親水性を有することが好ましい。
【００２５】
このような構成とすることにより、フェイスマスクを装着したときに、基材層の上から化粧液をスプレーすることによって、基材層及びコラーゲン含有ナノ繊維層を介して化粧液を肌に浸み込ませることが可能となる。
【００２６】
［７］本発明のフェイスマスクにおいては、コラーゲン含有ナノ繊維層は、化粧液を内包したカプセルを含有することが好ましい。
【００２７】
このような構成とすることにより、フェイスマスクを装着したときに、カプセルに内包された化粧液を肌に浸み込ませることにより、化粧液の持つ美容効果を十分に発揮させることが可能となる。
【００２８】
また、このような構成とすることにより、化粧液をカプセルに内包しているため、フェイスマスクを装着する前に、カプセルに内包された化粧液が蒸発してしまうことを防ぐことが可能となり、化粧液を無駄なく肌に浸み込ませることが可能となる。
【００２９】
［８］本発明のフェイスマスクにおいては、前記コラーゲン含有ナノ繊維層における前記基材層とは反対側の面に、装着前に前記コラーゲン含有ナノ繊維層から剥離される剥離層をさらに備え、前記基材層は、撥油性を有し、前記コラーゲン含有ナノ繊維層は、肌の表面から汚れを遊離させるためのオイルを含有することが好ましい。
【００３０】
このような構成とすることにより、コラーゲン含有ナノ繊維層が肌の表面の汚れを遊離させるためのオイルを含有するため、フェイスマスクを装着したときに、多くの汚れを肌の表面から遊離させることが可能となり、フェイスマスクを肌から引き離す際に、多くの汚れを肌から除去することが可能となる。
【００３１】
また、このような構成とすることにより、基材層が撥油性を有するため、コラーゲン含有ナノ繊維層に含有されているオイルが基材層を介して外部に抜けることを防ぐことが可能となり、オイルを無駄なく肌に浸み込ませることが可能となる。
【００３２】
［９］本発明のフェイスマスクにおいては、前記基材層と前記コラーゲン含有ナノ繊維層との間に位置し、コラーゲンを含有しないコラーゲン非含有ナノ繊維層をさらに備えることが好ましい。
【００３３】
このような構成とすることにより、コラーゲン非含有ナノ繊維層が肌の細胞と似た構造を有するナノ繊維によって構成されているため、フェイスマスクを装着しているときに、肌からコラーゲン含有ナノ繊維層へ移動した汚れをさらにコラーゲン非含有ナノ繊維層へ移動させることが可能となる。このため、肌から遊離した汚れが肌とフェイスマスクとの間に滞留することに起因して化粧液が肌に浸み込みにくくなることをより一層防ぐことが可能となる。
【００３４】
また、本発明のフェイスマスクによれば、コラーゲン非含有ナノ繊維層が肌の細胞と似た構造を有するナノ繊維から構成されているため、フェイスマスクを装着しているときに、肌からコラーゲン含有ナノ繊維層へ移動した汚れをさらにコラーゲン非含有ナノ繊維層へ移動させることが可能となる。このため、フェイスマスクを肌から引き離す際に、肌の表面から多くの汚れを除去することが可能となる。
【００３５】
［１０］本発明のフェイスマスクにおいては、前記基材層及び前記コラーゲン非含有ナノ繊維層は、親水性を有することが好ましい。
【００３６】
このような構成とすることにより、フェイスマスクを装着したときに基材層の上から化粧液（又は薬液）をスプレーすることにより、基材層、コラーゲン非含有ナノ繊維層及びコラーゲン含有ナノ繊維層を介して肌に化粧液（又は薬液）を浸み込ませることが可能となる。
【００３７】
［１１］本発明のフェイスマスクにおいては、前記コラーゲン含有ナノ繊維層は、化粧液又は薬液を内包したカプセルを含有することが好ましい。
【００３８】
このような構成とすることにより、フェイスマスクを装着したときに、カプセルに内包された化粧液又は薬液を肌に浸み込ませることが可能となる。その結果、化粧液又は薬液が持つ様々な効能を肌に与えることが可能となる。
【００３９】
また、このような構成とすることにより、コラーゲン含有ナノ繊維層が化粧液を内包したカプセルを含有するため、フェイスマスクを装着する前に、カプセルに内包された化粧液又は薬液が蒸発してしまうことを防ぐことが可能となり、化粧液を無駄なく肌に浸み込ませることが可能となる。
【００４０】
［１２］本発明のフェイスマスクにおいては、前記コラーゲン含有ナノ繊維層における前記コラーゲン非含有ナノ繊維層とは反対側の面に剥離層をさらに備え、前記コラーゲン非含有ナノ繊維層は、撥油性を有するポリマーからなり、前記コラーゲン含有ナノ繊維層は、肌の表面から汚れを遊離させるためのオイルを含有することが好ましい。
【００４１】
このような構成とすることにより、コラーゲン含有ナノ繊維層が肌の表面の汚れを遊離させるためのオイルを含有するため、フェイスマスクを装着したときに、多くの汚れを肌の表面から遊離させることが可能となり、フェイスマスクを肌から引き離す際に、多くの汚れを肌から除去することが可能となる。
【００４２】
また、このような構成とすることにより、基材層が撥油性を有するため、コラーゲン含有ナノ繊維層に含有されているオイルが基材層を介して外部に抜けることを防ぐことが可能となり、オイルを無駄なく肌に浸み込ませることが可能となる。
【００４３】
［１３］本発明のフェイスマスクの製造方法は、［１］〜［３］のいずれかに記載のフェイスマスクを製造するフェイスマスクの製造方法であって、基材層を準備する基材層準備工程と、電界紡糸法によって、前記基材層における一方の面側にコラーゲン含有ナノ繊維層を形成するコラーゲン含有ナノ繊維層形成工程とをこの順序で含むことを特徴とする。
【００４４】
本発明のフェイスマスクの製造方法によれば、コラーゲン含有ナノ繊維層形成工程において、肌の細胞と似た構造を有するナノ繊維から構成されているコラーゲン含有ナノ繊維層を形成するため、製造されたフェイスマスクは、肌から遊離した汚れをコラーゲン含有ナノ繊維層へ移動させることが可能となる。このため、フェイスマスクを装着したときに、肌から遊離した汚れが肌とフェイスマスクとの間に滞留することに起因して化粧液が肌に浸み込みにくくなることを防ぐことが可能なフェイスマスクを製造することが可能となる。
【００４５】
また、本発明のフェイスマスクの製造方法によれば、コラーゲン含有ナノ繊維層形成工程において、肌の細胞と似た構造を有するナノ繊維によって構成され、かつ、保湿成分を有するとともに肌となじみやすいコラーゲンを含有するコラーゲン含有ナノ繊維層を形成するため、フェイスマスクを装着しているときに、肌の表面から遊離した汚れをコラーゲン含有ナノ繊維層へ移動させやすいフェイスマスクとなり、肌から多くの汚れを除去することが可能なフェイスマスクを製造することが可能となる。
【００４６】
また、本発明のフェイスマスクの製造方法によれば、コラーゲン含有ナノ繊維層形成工程においては、肌の細胞と似た構造を有するナノ繊維から構成されているコラーゲン含有ナノ繊維層を形成することから、装着したときの肌触りがよいフェイスマスクを製造することが可能となる。
【００４７】
［１４］本発明のフェイスマスクの製造方法は、[４]に記載のフェイスマスクを製造するフェイスマスクの製造方法であって、基材層を準備する基材層準備工程と、電界紡糸法によって、前記基材層における一方の面側にコラーゲンを含有しないコラーゲン含浸前ナノ繊維層を形成するコラーゲン含浸前ナノ繊維層形成工程と、前記コラーゲン含浸前ナノ繊維層にコラーゲンを含浸させることによってコラーゲン含有ナノ繊維層を形成するコラーゲン含有ナノ繊維層形成工程とをこの順序で含むことを特徴とする。
【００４８】
本発明のフェイスマスクの製造方法によっても、上記した特徴を有するフェイスマスクを製造することが可能となる。
【００４９】
また、本発明のフェイスマスクの製造方法によれば、コラーゲン含有ナノ繊維層形成工程において、肌と高い接触面積を有するコラーゲン含浸前ナノ繊維層にコラーゲンを含浸させてなるため、コラーゲン含浸前ナノ繊維層に含浸させたコラーゲンを肌に浸み込ませやすくなる。その結果、コラーゲンの持つ美容効果（保湿効果など）を十分に発揮させることが可能となる。
【００５０】
また、本発明のフェイスマスクの製造方法によれば、コラーゲン含浸前ナノ繊維層が高い吸液性を有するため、コラーゲン含浸前ナノ繊維層に多量のコラーゲンを含浸させることによって多量のコラーゲンを含有するコラーゲン含有ナノ繊維層を形成することが可能となる。その結果、多量のコラーゲンを肌に浸み込ませることが可能となる。
【００５１】
［１５］本発明のフェイスマスクの製造方法においては、前記基材層準備工程において、電界紡糸法によって、前記コラーゲン含有ナノ繊維層を構成するナノ繊維とは異なるナノ繊維からなる基材層を準備することが好ましい。
【００５２】
このような工程とすることにより、基材層準備工程において、肌の細胞の構造と似た構造を有するナノ繊維からなる基材層を形成するため、装着したときに、肌からコラーゲン含有ナノ繊維層へ遊離した汚れをさらに基材層へ移動させることが可能なフェイスマスクを製造することが可能となる。このため、肌から遊離した汚れが肌とフェイスマスクとの間に滞留することに起因して化粧液が肌に浸み込みにくくなることをより一層防ぐことが可能なフェイスマスクを製造することが可能となる。
【００５３】
また、このような工程とすることにより、基材層準備工程において、肌の細胞の構造と似た構造を有するナノ繊維からなる基材層を形成するため、フェイスマスクを装着したときに、肌からコラーゲン含有ナノ繊維層へ遊離した汚れをさらに基材層へ移動させることが可能となる。このため、フェイスマスクを肌から引き離す際に、多くの汚れを肌の表面から除去することが可能なフェイスマスクを製造することが可能となる。
【００５４】
［１６］本発明のフェイスマスクの製造方法は、［９］に記載のフェイスマスクを製造するフェイスマスクの製造方法であって、基材層を準備する基材層準備工程と、電界紡糸法によって、前記基材層における一方の面側にコラーゲンを含有しないコラーゲン非含有ナノ繊維層を形成するコラーゲン非含有ナノ繊維層形成工程と、電界紡糸法によって、前記コラーゲン非含有ナノ繊維層における前記基材層とは反対側の面にコラーゲン含有ナノ繊維層を形成するコラーゲン含有ナノ繊維層形成工程とをこの順序で含むことを特徴とする。
【００５５】
本発明のフェイスマスクの製造方法によれば、コラーゲン非含有ナノ繊維層形成工程において、肌の細胞と似た構造を有するナノ繊維から構成されているコラーゲン非含有ナノ繊維層を形成するため、装着するときに、肌からコラーゲン含有ナノ繊維層へ遊離した汚れをさらにコラーゲン非含有ナノ繊維層へ移動させることが可能なフェイスマスクとなる。このため、肌から遊離した汚れが肌とフェイスマスクとの間に滞留することに起因して化粧液が肌に浸み込みにくくなることを防ぐフェイスマスクを製造することが可能となる。
【００５６】
また、本発明のフェイスマスクの製造方法によれば、コラーゲン非含有ナノ繊維層形成工程において、肌の細胞と似た構造を有するナノ繊維から構成されているコラーゲン非含有ナノ繊維層を形成するため、装着するときに、肌からコラーゲン含有ナノ繊維層へ遊離した汚れをさらにコラーゲン非含有ナノ繊維層へ移動させることが可能なフェイスマスクとすることができる。このため、フェイスマスクを肌から引き離す際に、肌から多くの汚れを除去することが可能なフェイスマスクを製造することが可能となる。
【図面の簡単な説明】
【００５７】
【図１】実施形態１に係るフェイスマスク１を説明するために示す図である。
【図２】実施形態１に係るフェイスマスクの製造方法を説明するために示すフローチャートである。
【図３】実施形態１に係るフェイスマスク１を装着したときの様子を説明するために示す図である。
【図４】実施形態２に係るフェイスマスク２を説明するために示す図である。
【図５】実施形態３に係るフェイスマスク３を説明するために示す図である。
【図６】実施形態４に係るフェイスマスク４を説明するために示す図である。
【図７】実施形態５に係るフェイスマスク５を説明するために示す図である。
【図８】実施形態６に係るフェイスマスク６を説明するために示す図である。
【図９】実施形態６に係るフェイスマスクの製造方法を説明するために示すフローチャートである。
【図１０】実施形態６に係るフェイスマスク６を装着したときの様子を説明するために示す図である。
【図１１】実施形態７に係るフェイスマスク７を説明するために示す図である。
【図１２】実施形態８に係るフェイスマスク８を説明するために示す図である。
【図１３】従来のフェイスマスク９００を説明するために示す図である。
【発明を実施するための形態】
【００５８】
以下、本発明のフェイスマスク及びフェイスマスクの製造方法について、図に示す実施形態に基づいて説明する。
【００５９】
［実施形態１］
１．実施形態１に係るフェイスマスク１の構成
まず、実施形態１に係るフェイスマスク１の構成を説明する。
図１は、実施形態１に係るフェイスマスク１を説明するために示す図である。図１（ａ）はフェイスマスク１の全体図を示し、図１（ｂ）はフェイスマスク１の断面図を示す。
【００６０】
実施形態１に係るフェイスマスク１は、いわゆるピールオフタイプのフェイスマスクであり、肌に装着してから一定時間を経過した後にフェイスマスクを肌から引き離すことで肌の表面の汚れを除去することができる。実施形態１に係るフェイスマスク１は、図１（ａ）に示すように、目、鼻及び口等を除いた顔全体を覆うタイプのフェイスマスクである。
【００６１】
実施形態１に係るフェイスマスク１は、図１（ｂ）に示すように、基材層１０と、コラーゲン含有ナノ繊維層２０とを備える。
【００６２】
基材層１０は、不織布からなり、親水性を有する。基材層１０の厚さは、例えば、２０μｍ〜２ｍｍの範囲内にある。基材層１０の厚さが２０μｍ以下の場合には、フェイスマスク１を肌から引き離す際にフェイスマスク１をつかみにくいために引き剥がしにくく、さらに、フェイスマスク１がちぎれたり破けたりするおそれがある。また、基材層１０の厚さが２ｍｍ以上の場合には、フェイスマスク１を装着して化粧液を基材層１０の上から噴射したとき（「３．実施形態１に係るフェイスマスク１の使用方法」参照。）に化粧液が肌まで浸み込むのに時間がかかる。化粧液が浸み込むまでの時間を考慮すると、基材層１０の厚さは好ましくは２０μｍ〜５００μｍの範囲内にあることが好ましい。
【００６３】
基材層１０を構成する繊維の繊維径は、例えば、１μｍ〜１００μｍの範囲内にある。基材層１０の材料としては、適宜選択することができるが、実施形態１においては、コットンを用いる。
【００６４】
コラーゲン含有ナノ繊維層２０は、基材層１０の一方の面に積層されており、コラーゲン含有ナノ繊維のみからなる。コラーゲン含有ナノ繊維層２０の厚さは、例えば、５μｍ〜５０μｍの範囲内にある。
【００６５】
コラーゲン含有ナノ繊維は、コラーゲンを含有したナノ繊維からなる。コラーゲン含有ナノ繊維は、コラーゲンを分散させたポリマー溶液を電界紡糸することによって形成される。コラーゲン含有ナノ繊維内のコラーゲンの含有量は、適宜決定することができるが、製造時や保存時に空気中の水分を吸収するため、現実的には９５％以下の含有量となる。コラーゲン含有ナノ繊維の繊維径は、１ｎｍ〜３０００ｎｍの範囲内にある。
【００６６】
コラーゲン含有ナノ繊維に用いるコラーゲンとしては、適宜のコラーゲンを用いることができる。実施形態１においては、牛真皮コラーゲンを用いる。
【００６７】
２．実施形態１に係るフェイスマスクの製造方法
次に、フェイスマスクの製造方法について説明する。
図２は、実施形態１に係るフェイスマスクの製造方法を説明するために示すフローチャートである。
【００６８】
実施形態１に係るフェイスマスクの製造方法は、図２に示すように、基材層準備工程Ｓ１０と、コラーゲン含有ナノ繊維層形成工程Ｓ１２とをこの順序で含む。
【００６９】
（１）基材層準備工程Ｓ１０
基材層準備工程Ｓ１０においては、長尺シート状に形成された不織布からなる基材層１０を準備する。
【００７０】
（２）コラーゲン含有ナノ繊維層形成工程Ｓ１２
コラーゲン含有ナノ繊維層形成工程Ｓ１２においては、電界紡糸法によって、基材層１０における一方の面側に、コラーゲン含有ナノ繊維からなるコラーゲン含有ナノ繊維層２０を形成する。
具体的には、まず、凍結乾燥させた粉末状のコラーゲンを溶媒に分散させてポリマー溶液を作製する。ポリマー溶液作成時の温度及び湿度は常温で行う。次に、このようにして作製したポリマー溶液を電界紡糸装置におけるノズルに供給して基材層１０の一方の面側に電界紡糸して架橋させる。このことによって、コラーゲン含有ナノ繊維層２０を形成する。こうして、基材層１０とコラーゲン含有ナノ繊維層２０とが積層された積層体を形成する。
【００７１】
コラーゲンとしては、動物の真皮や骨、尾、（魚類の）鱗などから得る動物由来のコラーゲンを用いることもできるし、アカシアなどの植物由来のコラーゲンを用いることもできる。実施形態１においては、アカシア由来のコラーゲンを用いる。
【００７２】
ポリマー溶液に用いる溶媒としては、例えば、ヘキサフルオロ−２−プロパノールや、リン酸緩衝生理食塩水（ＰＢＳ）とエタノールを１：１で混合した溶液等を用いることができる。他の種類の溶媒を混合して用いてもよい。ポリマー溶液には、導電性向上剤などの添加剤を含有させてもよい。実施形態１においては、ヘキサフルオロ−２−プロパノールを用いる。
【００７３】
ポリマー溶液に用いる溶媒としては、例えば、１，１，１，３，３，３−ヘキサフルオロ−２−プロパノール（ＨＦＩＰ）や、リン酸緩衝生理食塩水とエタノールを１：１で混合した溶液等を用いることができる。他の種類の溶媒を混合して用いてもよい。ポリマー溶液には、導電性向上剤などの添加剤を含有させてもよい。実施形態１においては、１，１，１，３，３，３−ヘキサフルオロ−２−プロパノールを用いる。
【００７４】
電界紡糸法は広く一般に知られているため、説明を省略する。電界紡糸をする際の印加電圧は、例えば１０ｋＶ〜３０ｋＶの範囲内にある。
【００７５】
架橋させる方法としては、適宜の方法を用いることができるが、例えば、グルタルアルデヒド２５％水溶液から発生する蒸気で満たされたデシケーター内に所定の時間（１２時間〜２４時間程度）置いた後にグリシンを用いて未反応物質を除去する方法を用いることができる。なお、架橋させる方法としては、１８０℃の電気炉内で３０分程度熱処理する方法を用いてもよい。
【００７６】
次に、基材層１０とコラーゲン含有ナノ繊維層２０とが積層された積層体を顔の輪郭や起伏、鼻や口などの開口部に合わせて切り取り（図１（ａ）参照。）フェイスマスク１を製造する。
【００７７】
３．実施形態１に係るフェイスマスク１の使用方法
次に、実施形態１に係るフェイスマスク１の使用方法について説明する。
図３は、実施形態１に係るフェイスマスク１を装着したときの様子を説明するために示す図である。図３（ａ）は肌にフェイスマスク１を装着するときの様子を示す図であり、図３（ｂ）はフェイスマスク１の上からスプレーＳＰで化粧液を噴射する様子を示す図であり、図３（ｃ）は化粧液が肌に浸み込んでいくとともに肌の表面の汚れがフェイスマスク１へ移動する様子を示す図であり、図３（ｄ）はフェイスマスク１を肌から引き離す様子を示す図である。
【００７８】
実施形態１に係るフェイスマスク１を使用するには、まず、図３（ａ）に示すように、フェイスマスク１におけるコラーゲン含有ナノ繊維層２０を肌と接触させるように使用者の顔に装着する。
【００７９】
次に、図３（ｂ）に示すように、基材層１０の上側から化粧液ＭをスプレーＳＰで噴射する。化粧液としては、角栓除去用化粧液を用いる。噴射された化粧液Ｍは、基材層１０及びコラーゲン含有ナノ繊維層２０を介して肌Ｓに浸み込む。このとき、化粧液Ｍがコラーゲン含有ナノ繊維層２０を通過する際に化粧液Ｍの水分によってコラーゲン含有ナノ繊維のコラーゲンＣが一部溶融し、コラーゲンＣも肌へ浸み込む。このように肌へ浸み込んでいく化粧液Ｍの作用によって肌Ｓの表面から汚れＤが遊離する。肌Ｓから遊離した当該汚れＤはコラーゲン含有ナノ繊維層２０に移動する。
【００８０】
次に、一定時間が経過した後、図３（ｄ）に示すように、フェイスマスク１を肌Ｓから引き離す。このとき、コラーゲン含有ナノ繊維層２０に吸収された汚れＤも同時に除去される。
【００８１】
角栓除去用化粧液としては、カチオン性、アニオン性、両イオン性の塩生成基、より具体的にはカルボキシル基、スルホン酸基残基、硫酸残基、リン酸残基、硝酸残基、アミノ基、アンモニウム基等の塩生成基を含有する高分子化合物を使用することが好ましい。実施形態１においては、ポリ塩化メタクリロイルオキシエチルトリメチルアンモニウムを含有することが好ましい。
【００８２】
上記化粧液には、何れの用途においても、化粧液に通常配合される成分、例えば、ビタミンＣやプラセンタエキス等の美白成分、グリチルリチン酸塩等の消炎成分、色素、顔料、界面活性剤、防腐剤、及び殺菌剤等を配合することができる。
【００８３】
４．実施形態１に係るフェイスマスク１及びフェイスマスクの製造方法の効果
以下、実施形態１に係るフェイスマスク１及びフェイスマスクの製造方法の効果を記載する。
【００８４】
実施形態１に係るフェイスマスク１によれば、コラーゲン含有ナノ繊維層２０が肌の細胞と似た構造を有するナノ繊維によって構成されていることから、フェイスマスク１を装着しているときに、肌Ｓから遊離した汚れＤをコラーゲン含有ナノ繊維層２０へ移動させることが可能となる。このため、肌Ｓから遊離した汚れＤが肌Ｓとフェイスマスク１との間に滞留することに起因して化粧液Ｍが肌に浸み込みにくくなることを防ぐことが可能となる。
【００８５】
また、実施形態１に係るフェイスマスク１によれば、コラーゲン含有ナノ繊維層２０を備え、コラーゲン含有ナノ繊維層２０が肌の細胞と似た構造を有するナノ繊維によって構成され、かつ、保湿成分を有するとともに肌ＳとなじみやすいコラーゲンＣを含有することから、フェイスマスク１を装着しているときに、肌Ｓの表面から遊離した汚れをコラーゲン含有ナノ繊維層２０へ移動させやすくなり、多くの汚れＤを肌Ｓから除去することが可能となる。
【００８６】
また、実施形態１に係るフェイスマスク１によれば、コラーゲン含有ナノ繊維層２０が肌Ｓの細胞と似た構造を有するナノ繊維によって構成されているため、フェイスマスク１を装着したときの肌触りがよい。
【００８７】
また、実施形態１に係るフェイスマスク１によれば、コラーゲン含有ナノ繊維層２０が肌Ｓとの接触面積が大きいコラーゲン含有ナノ繊維を含有するため、コラーゲン含有ナノ繊維を介して多量のコラーゲンＣを肌Ｓに浸み込ませることが可能となる。その結果、コラーゲンＣの持つ美容効果（保湿効果など）を十分に発揮させることが可能となる。
【００８８】
また、実施形態１に係るフェイスマスク１によれば、フェイスマスク１を装着したときに、基材層１０の上から化粧液Ｍをスプレーすることによって、基材層１０及びコラーゲン含有ナノ繊維層２０を介して化粧液Ｍを肌Ｓに浸み込ませることが可能となる。
【００８９】
実施形態１に係るフェイスマスクの製造方法によれば、コラーゲン含有ナノ繊維層形成工程Ｓ１２において、肌Ｓの細胞と似た構造を有するナノ繊維から構成されているコラーゲン含有ナノ繊維層２０を形成するため、製造されたフェイスマスクは、肌Ｓから遊離した汚れＤをコラーゲン含有ナノ繊維層２０へ移動させることが可能となる。このため、フェイスマスク１を装着したときに、肌Ｓから遊離した汚れＤが肌Ｓとフェイスマスク１との間に滞留することに起因して化粧液Ｍが肌Ｓに浸み込みにくくなることを防ぐことが可能なフェイスマスクを製造することが可能となる。
【００９０】
また、実施形態１に係るフェイスマスクの製造方法によれば、コラーゲン含有ナノ繊維層形成工程Ｓ１２において、肌Ｓの細胞と似た構造を有するナノ繊維によって構成され、かつ、保湿成分を有するとともに肌ＳとなじみやすいコラーゲンＣを含有するコラーゲン含有ナノ繊維層２０を形成するため、フェイスマスク１を装着しているときに、肌Ｓの表面から遊離した汚れＤをコラーゲン含有ナノ繊維層２０へ移動させやすいフェイスマスクとなり、肌Ｓから多くの汚れＤを除去することが可能なフェイスマスクを製造することが可能となる。
【００９１】
実施形態１に係るフェイスマスクの製造方法によれば、コラーゲン含有ナノ繊維層形成工程Ｓ１２においては、肌Ｓの細胞と似た構造を有するナノ繊維から構成されているコラーゲン含有ナノ繊維層２０を形成することから、装着したときの肌触りがよいフェイスマスクを製造することが可能となる。
【００９２】
［実施形態２］
図４は、実施形態２に係るフェイスマスク２を説明するために示す図である。
【００９３】
実施形態２に係るフェイスマスク２は、基本的には実施形態１に係るフェイスマスク１と同様の構成を有するが、コラーゲン含有ナノ繊維層の構成が実施形態１に係るフェイスマスク１の場合とは異なる。すなわち、実施形態２に係るフェイスマスク２において、コラーゲン含有ナノ繊維層２２は、コラーゲン含浸前ナノ繊維層２２’にコラーゲンＣを含浸させてなる。
【００９４】
コラーゲン含浸前ナノ繊維層２２’は、コラーゲンを含有しないナノ繊維からなる。コラーゲン含浸前ナノ繊維層２２’の厚さは、例えば、５μｍ〜５０μｍの範囲内にある。また、ナノ繊維の繊維径は、１ｎｍ〜３０００ｎｍの範囲内にある。コラーゲン含浸前ナノ繊維層２２’の材料としては、高空隙率及び親水性を有する材料であれば適宜選択することができる。実施形態２におけるコラーゲン含浸前ナノ繊維層２２’の材料としてはポリビニアルコール（ＰＶＡ）を挙げることができる。なお、ポリビニアルコール（ＰＶＡ）には不溶化処理をしてもよい。
【００９５】
コラーゲン含有ナノ繊維層２２は、コラーゲン含浸前ナノ繊維層２２’にコラーゲンＣを含浸させてなる。具体的には、コラーゲンＣを溶解した液にコラーゲン含浸前ナノ繊維層２２’を浸漬することによってコラーゲン含浸前ナノ繊維層２２’にコラーゲンＣを含浸させてなる。
【００９６】
実施形態２に係るフェイスマスクの製造方法は、フェイスマスク２を製造するフェイスマスクの製造方法であって、基材層準備工程と、電界紡糸法によって、前記基材層における一方の面側にコラーゲンを含有しないコラーゲン含浸前ナノ繊維層を形成するコラーゲン含浸前ナノ繊維層形成工程と、コラーゲン含浸前ナノ繊維層にコラーゲンを含浸させることによってコラーゲン含有ナノ繊維層を形成するコラーゲン含有ナノ繊維層形成工程とをこの順序で含む。
【００９７】
このように、実施形態２に係るフェイスマスク２は、コラーゲン含有ナノ繊維層の構成が実施形態１に係るフェイスマスク１の場合とは異なるが、実施形態１に係るフェイスマスク１の場合と同様に、コラーゲン含有ナノ繊維層２２が肌の細胞と似た構造を有するナノ繊維によって構成されていることから、フェイスマスク２を装着しているときに、肌Ｓから遊離した汚れＤをコラーゲン含有ナノ繊維層２２へ移動させることが可能となる。このため、肌Ｓから遊離した汚れＤが肌Ｓとフェイスマスク２との間に滞留することに起因して化粧液Ｍが肌に浸み込みにくくなることを防ぐことが可能となる。
【００９８】
また、実施形態２に係るフェイスマスク２によれば、肌Ｓと高い接触面積を有するコラーゲン含浸前ナノ繊維層２２’にコラーゲンＣを含浸させてなるため、コラーゲン含浸前ナノ繊維層２２’に含浸させたコラーゲンＣを肌Ｓに浸み込ませやすくなる。その結果、コラーゲンＣの持つ美容効果（保湿効果など）を十分に発揮させることが可能となる。
【００９９】
また、実施形態２に係るフェイスマスク２によれば、コラーゲン含浸前ナノ繊維層２２’が高い吸液性を有するため、コラーゲン含浸前ナノ繊維層２２’に多量のコラーゲンＣを含浸させることによって多量のコラーゲンＣを含有するコラーゲン含有ナノ繊維層２２を形成することが可能となる。その結果、多量のコラーゲンＣを肌Ｓに浸み込ませることが可能となる。
【０１００】
また、実施形態２に係るフェイスマスクの製造方法によれば、コラーゲン含浸前ナノ繊維層形成工程において、肌の細胞と似た構造を有するナノ繊維によって構成されたコラーゲン含浸前ナノ繊維層を形成することから、装着したときの肌触りがよいフェイスマスクを製造することが可能となる。
【０１０１】
また、実施形態２に係るフェイスマスクの製造方法によれば、コラーゲン含有ナノ繊維層形成工程において、コラーゲン含有ナノ繊維層２０は、肌Ｓと高い接触面積を有するコラーゲン含浸前ナノ繊維層２２’にコラーゲンＣを含浸させてなるため、コラーゲンに含浸させたコラーゲンＣを肌に浸み込ませやすくなる。その結果、コラーゲンの持つ美容効果（保湿効果など）を十分に発揮させることが可能となる。
【０１０２】
なお、実施形態２に係るフェイスマスク２は、コラーゲン含有ナノ繊維層の構成以外の点においては実施形態１に係るフェイスマスク１と同様の構成を有するため、実施形態１に係るフェイスマスク１が有する効果のうち該当する効果を有する。
【０１０３】
［実施形態３］
図５は、実施形態３に係るフェイスマスク３を説明するために示す図である。
【０１０４】
実施形態３に係るフェイスマスク３は、基本的には実施形態１に係るフェイスマスク１と同様の構成を有するが、基材層がナノ繊維からなる点が実施形態１に係るフェイスマスク１の場合とは異なる。すなわち、実施形態３に係るフェイスマスク３は、図５に示すように、ナノ繊維からなる基材層１２と、コラーゲンを含むコラーゲン含有ナノ繊維層２０とを有する。
【０１０５】
基材層１２は、コラーゲン含有ナノ繊維層２０を構成するナノ繊維とは異なるナノ繊維からなる。基材層１２の繊維径は、１ｎｍ〜３０００ｎｍの範囲内にある。基材層１２の材料としては、親水性を有する材料であれば適宜選択することができ、実施形態３においては、ポリウレタン（ＰＵ）を用いる。
【０１０６】
実施形態３における基材層準備工程においては、電界紡糸法によって、コラーゲン含有ナノ繊維層２０を構成するナノ繊維とは異なるナノ繊維からなる基材層１２を形成する。
【０１０７】
このように、実施形態３に係るフェイスマスク３は、基材層がナノ繊維からなる点が実施形態１に係るフェイスマスク１の場合とは異なるが、実施形態１に係るフェイスマスク１の場合と同様に、コラーゲン含有ナノ繊維層２０が肌の細胞と似た構造を有するナノ繊維によって構成されていることから、フェイスマスク３を装着しているときに、肌Ｓから遊離した汚れＤをコラーゲン含有ナノ繊維層２０へ移動させることが可能となる。このため、肌Ｓから遊離した汚れＤが肌Ｓとフェイスマスク３との間に滞留することに起因して化粧液Ｍが肌に浸み込みにくくなることを防ぐことが可能となる。
【０１０８】
また、実施形態３に係るフェイスマスク３によれば、基材層１２が肌の細胞と似た構造を有するナノ繊維からなるため、フェイスマスク３を装着したときに、肌Ｓからコラーゲン含有ナノ繊維層２０へ遊離した汚れＤをさらに基材層１２へ移動させることが可能となる。このため、汚れＤが肌Ｓとフェイスマスク３との間に滞留することに起因して化粧液Ｍが肌Ｓに浸み込みにくくなることをより一層防ぐことが可能となる。
【０１０９】
また、実施形態３に係るフェイスマスク３によれば、フェイスマスク３を装着したときに、肌Ｓからコラーゲン含有ナノ繊維層２０へ遊離した汚れＤをさらに基材層１２へ移動させることが可能となる。このため、フェイスマスク３を装着しているときに、肌Ｓの表面から遊離した汚れＤをフェイスマスク３へより多く移動させることが可能となり、フェイスマスク３を肌Ｓから引き離す際に、より多くの汚れＤを肌Ｓから除去することが可能となる。
【０１１０】
また、実施形態３に係るフェイスマスクの製造方法によれば、基材層準備工程Ｓ１０において、肌の細胞の構造と似た構造を有するナノ繊維からなる基材層１２を形成するため、装着したときに、肌Ｓからコラーゲン含有ナノ繊維層２０へ遊離した汚れＤをさらに基材層１２へ移動させることが可能なフェイスマスクを製造することが可能となる。このため、肌Ｓから遊離した汚れＤが肌Ｓとフェイスマスク４との間に滞留することに起因して化粧液が肌Ｓに浸み込みにくくなることをより一層防ぐことが可能なフェイスマスクを製造することが可能となる。
【０１１１】
また、実施形態３に係るフェイスマスクの製造方法によれば、基材層準備工程Ｓ１０において、肌Ｓの細胞の構造と似た構造を有するナノ繊維からなる基材層１２を形成するため、フェイスマスク４を装着したときに、肌Ｓからコラーゲン含有ナノ繊維層２０へ遊離した汚れをさらに基材層１２へ移動させることが可能となる。このため、フェイスマスク４を肌Ｓから引き離す際に、多くの汚れＤを肌Ｓの表面から除去することが可能なフェイスマスクを製造することが可能となる。
【０１１２】
なお、実施形態３に係るフェイスマスク３は、基材層がナノ繊維からなる点以外の点においては実施形態１に係るフェイスマスク１と同様の構成を有するため、実施形態１に係るフェイスマスク１が有する効果のうち該当する効果を有する。
【０１１３】
［実施形態４］
図６は、実施形態４に係るフェイスマスク４を説明するために示す図である。
【０１１４】
実施形態４に係るフェイスマスク４は、基本的には実施形態１に係るフェイスマスク１と同様の構成を有するが、コラーゲン含有ナノ繊維層が、化粧液を内包したカプセルを含有する点が実施形態１に係るフェイスマスク１の場合とは異なる。すなわち、実施形態４に係るフェイスマスク４は、図６に示すように、基材層１０と、化粧液を内包したカプセル４０を含有するコラーゲン含有ナノ繊維層２４とを有する。
【０１１５】
カプセル４０は、外皮の内側に化粧液を内包している。カプセル４０においては、基材層１０の外側から水分を噴射して、カプセル４０の外皮に水分が触れることによって外皮が破れ、内包している化粧液が浸み出してコラーゲン含有ナノ繊維層２６を介して肌Ｓへと浸み込む。
【０１１６】
カプセル４０の外皮は、水溶性のポリマーからなる。カプセル４０の外皮を構成する材料としては、ゼラチン、グリセリン、ワックス等を上げることができ、製造するシート状パックの用途に応じて適宜選択することができる。カプセル４０に内包されている化粧液としては、水、グリセリン、コラーゲン、アルコール類、保湿油類、植物エキス類、各種糖類、保湿用高分子類、ｐＨ調整剤等を挙げることができ、製造するフェイスマスクの用途に応じて適宜選択することができる。
【０１１７】
このように、実施形態４に係るフェイスマスク４は、コラーゲン含有ナノ繊維層が、化粧液を内包したカプセルを含有する点が実施形態１に係るフェイスマスク１の場合とは異なるが、実施形態１に係るフェイスマスク１の場合と同様に、コラーゲン含有ナノ繊維層２４が肌の細胞と似た構造を有するナノ繊維によって構成されていることから、フェイスマスク４を装着したときに、化粧液Ｍによって肌Ｓから遊離した汚れをコラーゲン含有ナノ繊維層２４へ遊離させることが可能となる。このため、肌Ｓから遊離した汚れＤが肌Ｓとフェイスマスク５との間に滞留することに起因して化粧液Ｍが肌に浸み込みにくくなることを防ぐことが可能となる。
【０１１８】
また、実施形態４に係るフェイスマスク４によれば、フェイスマスクを装着したときに、カプセル４０に内包された化粧液Ｍを肌Ｓに浸み込ませることが可能となる。その結果、化粧液Ｍが持つ様々な効能を肌に与えることが可能となる。
【０１１９】
また、実施形態４に係るフェイスマスク４によれば、コラーゲン含有ナノ繊維層２４が化粧液Ｍを内包したカプセル４０を含有するため、フェイスマスクを装着する前に、カプセル４０に内包された化粧液が蒸発してしまうことを防ぐことが可能となり、化粧液Ｍを無駄なく肌Ｓに浸み込ませることが可能となる。
【０１２０】
なお、実施形態４に係るフェイスマスク４は、コラーゲン含有ナノ繊維層が、化粧液を内包したカプセルを含有する点以外の点においては実施形態１に係るフェイスマスク１と同様の構成を有するため、実施形態１に係るフェイスマスク１が有する効果のうち該当する効果を有する。
【０１２１】
［実施形態５］
図７は、実施形態５に係るフェイスマスク５を説明するために示す図である。
【０１２２】
実施形態５に係るフェイスマスク５は、基本的には実施形態１に係るフェイスマスク１と同様の構成を有するが、剥離層をさらに備え、コラーゲン含有ナノ繊維層が肌の表面から汚れを遊離させるためのオイルを含有する点が実施形態１に係るフェイスマスク１の場合とは異なる。すなわち、実施形態５に係るフェイスマスク５は、図６に示すように、基材層１０と、肌の表面から汚れを遊離させるためのオイルを含有するコラーゲン含有ナノ繊維層２６と、装着前にコラーゲン含有ナノ繊維層２６から剥離される剥離層３０とを有する。
【０１２３】
基材層１０は、撥油性を有する。基材層１０として、ＰＵ等の不織布にフッ化コーティングを施すことによって撥油性を有する基材層を用いることができる。また、基材層１０の材料として撥油性を有しナノファイバー化できる材料を用いることもできる。
【０１２４】
コラーゲン含有ナノ繊維層２６は、コラーゲン含有ナノ繊維層２６に肌の表面から汚れＤを遊離させるためのオイルを含浸させることによって形成される。具体的には、基材層１０とコラーゲン含有ナノ繊維層２０とが積層された積層体を形成し、当該積層体をオイルに浸漬することによって形成される。
【０１２５】
剥離層３０は、コラーゲン含有ナノ繊維層２６における基材層１０とは反対側の面に設けられ、コラーゲン含有ナノ繊維層２６からオイルが外部に抜け出ていかないようにカバーする撥油性フィルムである。剥離層３０は、フェイスマスク４の装着前にコラーゲン含有ナノ繊維層２６から剥離される。剥離層３０が引き剥がされた後、フェイスマスク５は、コラーゲン含有ナノ繊維層２６を使用者の肌に接触するように装着して使用する。
【０１２６】
このように、実施形態５に係るフェイスマスク５は、剥離層をさらに備え、コラーゲン含有ナノ繊維層が肌の表面から汚れを遊離させるためのオイルを含有する点が実施形態１に係るフェイスマスク１の場合とは異なるが、実施形態１に係るフェイスマスク１の場合と同様に、コラーゲン含有ナノ繊維層２６が肌の細胞と似た構造を有するナノ繊維によって構成されていることから、フェイスマスク５を装着しているときに、肌Ｓから遊離した汚れＤをコラーゲン含有ナノ繊維層２６へ移動させることが可能となる。このため、肌Ｓから遊離した汚れＤが肌Ｓとフェイスマスク５との間に滞留することに起因して化粧液Ｍが肌に浸み込みにくくなることを防ぐことが可能となる。
【０１２７】
また、実施形態５に係るフェイスマスク５によれば、コラーゲン含有ナノ繊維層２６が肌Ｓの表面の汚れＤを遊離させるためのオイルを含有するため、フェイスマスクを装着したときに、多くの汚れＤを肌Ｓの表面から遊離させることが可能となり、フェイスマスクを肌から引き離す際に、多くの汚れＤを肌Ｓから除去することが可能となる。
【０１２８】
また、実施形態５に係るフェイスマスク５によれば、基材層１４が撥油性を有するため、コラーゲン含有ナノ繊維層２６に含有されているオイルが基材層１４を介して外部に抜けることを防ぐことが可能となり、オイルを無駄なく肌Ｓに浸み込ませることが可能となる。
【０１２９】
なお、実施形態５に係るフェイスマスク５は、剥離層をさらに備え、コラーゲン含有ナノ繊維層が、肌の表面から汚れを遊離させるためのオイルを含有する点以外の点においては実施形態１に係るフェイスマスク１と同様の構成を有するため、実施形態１に係るフェイスマスク１が有する効果のうち該当する効果を有する。
【０１３０】
［実施形態６］
図８は、実施形態６に係るフェイスマスク６を説明するために示す図である。
図９は、実施形態６に係るフェイスマスクの製造方法を説明するために示すフローチャートである。
図１０は、実施形態６に係るフェイスマスク６を装着したときの様子を説明するために示す図である。
【０１３１】
実施形態６に係るフェイスマスク６は、基本的には実施形態１に係るフェイスマスク１と同様の構成を有するが、コラーゲン非含有ナノ繊維層をさらに備える点が実施形態１に係るフェイスマスク１の場合とは異なる。すなわち、実施形態６に係るフェイスマスク６は、図８に示すように、基材層１０と、コラーゲン非含有ナノ繊維層５０と、コラーゲン含有ナノ繊維層２０とを備える。
【０１３２】
コラーゲン非含有ナノ繊維層５０は、基材層１０とコラーゲン含有ナノ繊維層２０との間に位置し、コラーゲンを含有しない。コラーゲン非含有ナノ繊維層５０は、親水性を有する。コラーゲン非含有ナノ繊維層５０の材料は適宜選択することができるが、実施形態６においては、ポリビニルアルコール（ＰＶＡ）を用いる。なお、ポリビニアルコール（ＰＶＡ）には不溶化処理をしてもよい。
【０１３３】
実施形態６に係るフェイスマスクの製造方法は、図９に示すように、基材層準備工程Ｓ２０とコラーゲン含有ナノ繊維層形成工程Ｓ２４との間に、電界紡糸法によって、基材層１０とコラーゲン含有ナノ繊維層２０との間に位置しコラーゲンを含有しないコラーゲン非含有ナノ繊維層５０を形成するコラーゲン非含有ナノ繊維層形成工程Ｓ２２をさらに含む。
【０１３４】
実施形態６に係るフェイスマスクの使用方法は、図１０に示すように、基本的には実施形態１に係るフェイスマスク１の使用方法と同様であるが、図１０（ｃ）に示すように、コラーゲン含有ナノ繊維層２０へ遊離した汚れＤの少なくとも一部が、コラーゲン非含有ナノ繊維層５０まで移動する。
【０１３５】
このように、実施形態６に係るフェイスマスク６は、コラーゲン非含有ナノ繊維層をさらに備える点が実施形態１に係るフェイスマスク１の場合とは異なるが、実施形態１に係るフェイスマスク１の場合と同様に、コラーゲン含有ナノ繊維層２０が肌Ｓの細胞と似た構造を有するナノ繊維によって構成されていることから、フェイスマスク６を装着したときに、化粧液Ｍによって肌Ｓから遊離した汚れをコラーゲン含有ナノ繊維層２０へ遊離させることが可能となる。このため、肌Ｓから遊離した汚れＤが肌とフェイスマスク６との間に滞留することに起因して化粧液Ｍが肌Ｓに浸み込みにくくなることを防ぐことが可能となる。
【０１３６】
また、実施形態６に係るフェイスマスク６によれば、コラーゲン非含有ナノ繊維層５０が、肌の細胞と似た構造を有するナノ繊維によって構成されているため、フェイスマスク６を装着しているときに、肌Ｓからコラーゲン含有ナノ繊維層２０へ移動した汚れＤをさらにコラーゲン非含有ナノ繊維層５０へ移動させることが可能となる。このため、肌Ｓから遊離した汚れＤが肌Ｓとフェイスマスク６との間に滞留することに起因して化粧液Ｍが肌Ｓに浸み込みにくくなることをより一層防ぐことが可能となる。
【０１３７】
また、実施形態６に係るフェイスマスク６によれば、コラーゲン非含有ナノ繊維層５０が、肌Ｓの細胞と似た構造を有するナノ繊維から構成されているため、フェイスマスク６を装着しているときに、肌Ｓからコラーゲン含有ナノ繊維層２０へ移動した汚れＤをさらにコラーゲン非含有ナノ繊維層５０へ移動させることが可能となる。このため、フェイスマスク６を肌Ｓから引き離す際に、肌Ｓの表面から多くの汚れＤを除去することが可能となる。
【０１３８】
また、実施形態６に係るフェイスマスク６によれば、コラーゲン非含有ナノ繊維層形成工程Ｓ２２において、肌の細胞と似た構造を有するナノ繊維から構成されているコラーゲン非含有ナノ繊維層５０を形成するため、装着するときに、肌Ｓからコラーゲン含有ナノ繊維層２０へ遊離した汚れＤをさらにコラーゲン非含有ナノ繊維層５０へ移動させることが可能なフェイスマスクとなる。このため、肌Ｓから遊離した汚れＤが肌Ｓとフェイスマスク６との間に滞留することに起因して化粧液Ｍが肌に浸み込みにくくなることを防ぐことが可能なフェイスマスクを製造することが可能となる。
【０１３９】
また、実施形態６に係るフェイスマスク６によれば、コラーゲン非含有ナノ繊維層形成工程Ｓ２２において、肌Ｓの細胞と似た構造を有するナノ繊維から構成されているコラーゲン非含有ナノ繊維層５０を形成するため、装着するときに、肌Ｓからコラーゲン含有ナノ繊維層２０へ遊離した汚れＤをさらにコラーゲン非含有ナノ繊維層５０へ移動させることが可能なフェイスマスクとすることができる。このため、フェイスマスク６を肌Ｓから引き離す際に、肌Ｓから多くの汚れＤを除去することが可能となる。
【０１４０】
実施形態６に係るフェイスマスクの製造方法によれば、コラーゲン非含有ナノ繊維層形成工程Ｓ２２において、肌Ｓの細胞と似た構造を有するナノ繊維から構成されているコラーゲン非含有ナノ繊維層５０を形成するため、装着するときに、肌Ｓからコラーゲン含有ナノ繊維層２０へ遊離した汚れＤをさらにコラーゲン非含有ナノ繊維層５０へ移動させることが可能なフェイスマスクとなる。このため、肌Ｓから遊離した汚れＤが肌Ｓとフェイスマスク６との間に滞留することに起因して化粧液Ｍが肌に浸み込みにくくなることを防ぐフェイスマスクを製造することが可能となる。
【０１４１】
また、実施形態６に係るフェイスマスクの製造方法によれば、コラーゲン非含有ナノ繊維層形成工程Ｓ２２において、肌Ｓの細胞と似た構造を有するナノ繊維から構成されているコラーゲン非含有ナノ繊維層５０を形成するため、装着するときに、肌Ｓからコラーゲン含有ナノ繊維層２０へ遊離した汚れＤをさらにコラーゲン非含有ナノ繊維層５０へ移動させることが可能なフェイスマスクとすることができる。このため、フェイスマスク６を肌Ｓから引き離す際に、肌Ｓから多くの汚れＤを除去することが可能なフェイスマスクを製造することが可能となる。
【０１４２】
なお、実施形態６に係るフェイスマスク６は、コラーゲン非含有ナノ繊維層をさらに備える点以外の点においては実施形態１に係るフェイスマスク１と同様の構成を有するため、実施形態１に係るフェイスマスク１が有する効果のうち該当する効果を有する。
【０１４３】
［実施形態７］
図１１は、実施形態７に係るフェイスマスク７を説明するために示す図である。
【０１４４】
実施形態７に係るフェイスマスク７は、基本的には実施形態６に係るフェイスマスク６と同様の構成を有するが、コラーゲン含有ナノ繊維層が、化粧液を内包したカプセルを含有する点が実施形態６に係るフェイスマスク６の場合とは異なる。すなわち、実施形態７に係るフェイスマスク７は、図１１に示すように、基材層１０と、コラーゲン非含有ナノ繊維層５０と、化粧液を内包したカプセル４０を含有するコラーゲン含有ナノ繊維層２４とを備える。
【０１４５】
化粧液Ｍを内包したカプセル４０を含有するコラーゲン含有ナノ繊維層２４の構成は、実施形態４におけるコラーゲン含有ナノ繊維層２４の構成と同様であるため、説明を省略する。
【０１４６】
このように、実施形態７に係るフェイスマスク７は、コラーゲン含有ナノ繊維層が、化粧液を内包したカプセルを含有する点が実施形態６に係るフェイスマスク６の場合とは異なるが、実施形態６に係るフェイスマスク６の場合と同様に、コラーゲン含有ナノ繊維層２４が肌の細胞と似た構造を有するナノ繊維によって構成されていることから、フェイスマスクを装着しているときに、肌Ｓから遊離した汚れＤをコラーゲン含有ナノ繊維層２４へ移動させることが可能となる。このため、肌Ｓから遊離した汚れＤが肌Ｓとフェイスマスクとの間に滞留することに起因して化粧液Ｍが肌に浸み込みにくくなることを防ぐことが可能となる。
【０１４７】
また、実施形態７に係るフェイスマスク７によれば、フェイスマスクを装着したときに、カプセル４０に内包された化粧液Ｍを肌Ｓに浸み込ませることが可能となる。その結果、化粧液Ｍが持つ様々な効能を肌に与えることが可能となる。
【０１４８】
また、実施形態７に係るフェイスマスク７によれば、コラーゲン含有ナノ繊維層２４が化粧液Ｍを内包したカプセルを含有するため、フェイスマスクを装着する前に、カプセル４０に内包された化粧液Ｍが蒸発してしまうことを防ぐことが可能となり、化粧液Ｍを無駄なく肌に浸み込ませることが可能となる。
【０１４９】
なお、実施形態７に係るフェイスマスク７は、コラーゲン含有ナノ繊維層が、化粧液を内包したカプセルを含有する点以外の点においては実施形態６に係るフェイスマスク６と同様の構成を有するため、実施形態６に係るフェイスマスク６が有する効果のうち該当する効果を有する。
【０１５０】
［実施形態８］
図１２は、実施形態８に係るフェイスマスク８を説明するために示す図である。
【０１５１】
実施形態８に係るフェイスマスク８は、基本的には実施形態６に係るフェイスマスク６と同様の構成を有するが、剥離層をさらに備え、コラーゲン含有ナノ繊維層が、肌の表面から汚れを遊離させるためのオイルを含有する点が実施形態６に係るフェイスマスク６の場合とは異なる。すなわち、実施形態７に係るフェイスマスク７は、図１２に示すように、基材層１０と、コラーゲン非含有ナノ繊維層５２と、肌の表面から汚れを遊離させるためのオイルを含有するコラーゲン含有ナノ繊維層２６と、装着前に前記コラーゲン含有ナノ繊維層から剥離される剥離層３０とを備える。
【０１５２】
コラーゲン非含有ナノ繊維層５２は、撥油性を有する。
【０１５３】
オイルを含有するコラーゲン含有ナノ繊維層２６及び剥離層３０の構成は、実施形態４におけるコラーゲン含有ナノ繊維層２６及び剥離層３０の構成と同様であるため、説明を省略する。
【０１５４】
このように、実施形態８に係るフェイスマスク８は、剥離層をさらに備え、コラーゲン含有ナノ繊維層が、肌の表面から汚れを遊離させるためのオイルを含有する点が実施形態６に係るフェイスマスク６の場合とは異なるが、実施形態６に係るフェイスマスク６の場合と同様に、コラーゲン含有ナノ繊維層２６が肌の細胞と似た構造を有するナノ繊維によって構成されていることから、フェイスマスクを装着しているときに、肌Ｓから遊離した汚れＤをコラーゲン含有ナノ繊維層２６へ移動させることが可能となる。このため、肌Ｓから遊離した汚れＤが肌Ｓとフェイスマスク１との間に滞留することに起因して化粧液Ｍが肌に浸み込みにくくなることを防ぐことが可能となる。
【０１５５】
また、実施形態８に係るフェイスマスク８によれば、コラーゲン含有ナノ繊維層２６が、肌Ｓの表面の汚れＤを遊離させるためのオイルを含有するため、フェイスマスクを装着したときに、多くの汚れＤを肌Ｓの表面から遊離させることが可能となり、フェイスマスクを肌Ｓから引き離す際に、多くの汚れＤを肌Ｓから除去することが可能となる。
【０１５６】
また、実施形態８に係るフェイスマスク８によれば、コラーゲン非含有ナノ繊維層５２が撥油性を有するため、コラーゲン含有ナノ繊維層２６に含有されているオイルがコラーゲン非含有ナノ繊維層５２及び基材層１０を介して外部に抜けることを防ぐことが可能となり、オイルを無駄なく肌に浸み込ませることが可能となる。
【０１５７】
なお、実施形態８に係るフェイスマスク８は、剥離層をさらに備え、コラーゲン含有ナノ繊維層が、肌の表面から汚れを遊離させるためのオイルを含有する点以外の点においては実施形態６に係るフェイスマスク６と同様の構成を有するため、実施形態６に係るフェイスマスク６が有する効果のうち該当する効果を有する。
【０１５８】
以上、本発明を上記の実施形態に基づいて説明したが、本発明は上記の実施形態に限定されるものではない。その趣旨を逸脱しない範囲において種々の態様において実施することが可能であり、例えば、次のような変形も可能である。
【０１５９】
（１）上記実施形態１〜３、５〜６及び８においては、化粧液として、角栓除去用化粧液を用いる場合を例にとって本発明を適用したが、本発明はこれに限定されるものではない。化粧液として、乳化用化粧液、安定化用化粧液、保湿用化粧液、美白用化粧液、紫外線防御用化粧液、収斂用化粧液、角質柔軟用化粧液そのほかの化粧液を用いる場合にも本発明を適用可能である。また、化粧液として、角栓除去用化粧液に上記した化粧液をさらに加えた場合にも本発明を適用可能である。
【０１６０】
（２）上記実施形態１〜３、５〜６及び８においては、フェイスマスクに化粧液をスプレーＳＰで噴射する場合を例にとって本発明を適用したが、本発明はこれに限定されるものではない。フェイスマスクに水や薬液をスプレーＳＰで噴射する場合であっても本発明を適用可能である。なお、薬液としては、アラントインなどの消炎作用のある成分を含有する薬液や、ジンクピリチオンなどの抗菌作用のある成分を含有する薬液を用いることができる。
【０１６１】
（３）上記実施形態５及び８においては、基材層１０とコラーゲン含有ナノ繊維層２０とが積層された積層体、又は基材層１０とコラーゲン非含有ナノ繊維層５０とコラーゲン含有ナノ繊維層２０とが積層された積層体をオイルに浸漬させてコラーゲン含有ナノ繊維層２４を形成する場合を例にとって本発明を適用したが、本発明はこれに限定されるものではない。オイルをコラーゲン含有ナノ繊維層２０に浸み込ませることが可能であればよく、オイルの油滴をコラーゲン含有ナノ繊維層２０に浸み込ませることによってコラーゲン含有ナノ繊維層２４を形成する場合でも本発明を適用可能である。
【０１６２】
（４）上記実施形態１及び３〜８においては、コラーゲン含有ナノ繊維層がコラーゲン含有ナノ繊維のみからなる場合を例にとって本発明を適用したが、本発明はこれに限定されるものではない。コラーゲン含有ナノ繊維層がコラーゲン含有ナノ繊維を含有する場合であっても本発明を適用可能である。
【０１６３】
（５）上記各実施形態においては、フェイスマスクを装着した後にフェイスマスクの上から化粧液を噴霧する場合を例にとって本発明を適用したが、本発明はこれに限定されるものではない。肌の上に化粧液を噴霧した後にフェイスマスクを装着した場合であっても本発明を適用可能である。
【０１６４】
（６）上記各実施形態においては、顔全体を覆うフェイスマスクの場合を例にとって本発明を適用したが、本発明はこれに限定されるものではない。鼻や頬など一部の部位を覆うフェイスマスクの場合であっても本発明を適用可能である。
【符号の説明】
【０１６５】
１，２，３，４，５，６，７，８…フェイスマスク、１０，１２，１４…基材層、２０，２２，２４，２６…コラーゲン含有ナノ繊維層、２２’…コラーゲン含浸前ナノ繊維層、３０…剥離層、４０…カプセル、５０，５２…コラーゲン非含有ナノ繊維層、Ｃ…コラーゲン、Ｍ…化粧液、Ｄ…汚れ、Ｓ…肌
【図１】
2014128523.tif 000003
【図２】
2014128523.tif 000004
【図３】
2014128523.tif 000005
【図４】
2014128523.tif 000006
【図５】
2014128523.tif 000007
【図６】
2014128523.tif 000008
【図７】
2014128523.tif 000009
【図８】
2014128523.tif 000010
【図９】
2014128523.tif 000011
【図１０】
2014128523.tif 000012
【図１１】
2014128523.tif 000013
【図１２】
2014128523.tif 000014
【図１３】
2014128523.tif 000015